(57)【要約】【課題】輸送時、特に低温下での耐衝撃性に優れ、かつ収縮時の仕上がりもよく、充分な溶剤接着性をもつ、特に缶詰集積用の熱収縮性ポリエステル系フィルムを提供する。【解決手段】９５℃、１０秒での主収縮方向の温湯収縮率が５５％以上であり、以下の振動試験において、横裂け不良発生率が２０％以下である熱収縮性ポリエステル系フィルム。フィルムをチューブ状に接合加工したものを、特定サイズの食用絞り缶を高さ方向に３缶集積したものに被せ、シュリンクトンネルで収縮装着後、集積体を特定サイズの段ボール箱に縦６列、横３列、計１８パックを入れ封をする。次に、この段ボール梱包体を、縦方向に水平に、振動幅５０mm、振動速度１８０往復／分で３０分間振動させた後、缶の円周上に３０mm以上の裂け疵を生じたものを不良とし、１８パック中の不良パック数の割合を横裂け不良発生率（％）と定義する。【選択図】なし【特許請求の範囲】
【請求項１】
９５℃、１０秒での主収縮方向の温湯収縮率が５５％以上であり、以下に示す振動試験において、横裂け不良発生率が２０％以下であることを特徴とする熱収縮性ポリエステル系フィルム。
振動試験：フィルムをチューブ状に接合加工したものを、直径７２mm、高さ５５mmの食用絞り缶を高さ方向に３缶集積したもの（総重量６６０ｇ）に被せ、シュリンクトンネルで収縮装着後、該集積体を縦４５５mm、横２３０mm、高さ１６５mmの段ボール箱に縦６列、横３列、計１８パックを入れ封をする。次に、この段ボール梱包体を、縦方向に水平に、振動幅５０mm、振動速度１８０往復／分で３０分間振動させた後、フィルムの裂け具合いを目視にて評価する。缶の円周上に３０mm以上の裂け疵を生じたものを不良とし、１８パック中の不良パック数の割合を横裂け不良発生率（％）と定義する。
【請求項２】
フィルム縦方向の屈折率Ｎｘ、およびフィルム横方向の屈折率Ｎｙが下式（１）および（２）を満足することを特徴とする請求項１に記載の熱収縮性ポリエステル系フィルム。
１．５６１＜Ｎｘ＜１．５６６ （１）
０．０４０＜Ｎｙ−Ｎｘ＜０．０７０ （２）
【請求項３】
９５℃、１０秒での主収縮方向と直交する方向においての温湯収縮率が１０〜２５％であることを特徴とする請求項１に記載の熱収縮性ポリエステル系フィルム。
【請求項４】
１，３−ジオキソランによる溶剤接着性を有することを特徴とする請求項１に記載の熱収縮性ポリエステル系フィルム。
【請求項５】
集積包装用フィルムであることを特徴とする請求項１に記載の熱収縮性ポリエステル系フィルム。
【発明の詳細な説明】
【技術分野】
【０００１】
本発明は、熱収縮性ポリエステル系フィルムに関し、特に、ラベル用途に好適な熱収縮性ポリエステル系フィルムに関する。さらに詳しくは、集積包装のラベル用、特に缶詰集積のラベル用であって、輸送時、特に低温下での耐衝撃性に優れ、かつ収縮時の仕上がりもよく、十分な溶剤接着性をもつ熱収縮性ポリエステル系フィルムに関する。
【背景技術】
【０００２】
熱収縮性フィルムは、特に缶詰等の集積包装用収縮フィルムの分野では、従来からポリ塩化ビニル、ポリスチレン等からなるフィルムが主として用いられているが、近年、ポリ塩化ビニルについては廃棄時に燃焼する際の塩素ガス発生の問題、ポリスチレンについては印刷が困難である問題等があり、熱収縮性ポリエステル系フィルムが注目を集めている。
【０００３】
ところが、従来のラベル用熱収縮性ポリエステル系フィルムを用いて収縮包装した場合では、輸送時の集積体同士の衝撃や集積体を梱包した箱との摩擦等により傷が生じやすく、さらにフィルム製膜において一方向へ延伸している性質上、フィルムが主収縮方向に大きく裂け、被包装体を保持できず、商品価値を損なう問題がある。特に低温下においては、現行集積包装用に用いられている柔軟で裂けにくいポリ塩化ビニルを使用しても同様にフィルムが裂けるという問題が発生する。
【０００４】
これらの問題に対し、フィルム製膜時に主収縮方向と直交する方向にも配向させ、一方向に裂けるのを防ぐ技術が考えられるが、主収縮方向と直交する方向との配向のバランスが悪いと、収縮のバランスがとれず、収縮装着の際に仕上がりが悪く、また環境問題から使用が好ましい非塩素系溶剤を用いてフィルムからチューブを作製する際に十分な溶剤接着性が得られないといった問題が発生する。
【発明の開示】
【発明が解決しようとする課題】
【０００５】
本発明は、上記従来の熱収縮性ポリエステル系フィルムの有する問題点を解決し、輸送時、特に低温下での耐衝撃性に優れ、かつ収縮時の仕上がりもよく、充分な溶剤接着性をもつ熱収縮性ポリエステル系フィルムを提供することを目的とする。
【０００６】
本発明の他の目的は、上記特性を有する集積用包装ラベル用、特に缶詰集積用の熱収縮性ポリエステル系フィルムを提供することを目的とする。
【課題を解決するための手段】
【０００７】
上記目的を達成するため、本発明の熱収縮惟ポリエステル系フィルムは、９５℃、１０秒での主収縮方向の温湯収縮率が５５％以上であり、以下に示す振動試験において、横裂け不良発生率が２０％以下であることを特徴とする。
【０００８】
振動試験：フィルムをチューブ状に接合加工したものを、直径７２mm、高さ５５mmの食用絞り缶を高さ方向に３缶集積したもの（総重量６６０ｇ）に被せ、シュリンクトンネルで収縮装着後、該集積体を縦４５５mm、横２３０mm、高さ１６５mmの段ボール箱に縦６列、横３列、計１８パックを入れ封をする。次に、この段ボール梱包体を、縦方向に水平に、振動幅５０mm、振動速度１８０往復／分で３０分間振動させた後、フィルムの裂け具合いを目視にて評価する。
【０００９】
缶の円周上に３０mm以上の裂け疵を生じたものを不良とし、１８パック中の不良パック数の割合を横裂け不良発生率（％）と定義する。
【００１０】
本発明の好適な実施態様においては、フィルム縦方向の屈折率Ｎｘ、およびフィルム横方向の屈折率Ｎｙが下式（１）および（２）を満足することを特徴とする。
【００１１】
１．５６１＜Ｎｘ＜１．５６６ （１）
０．０４０＜Ｎｙ−Ｎｘ＜０．０７０ （２）
【００１２】
本発明の好適な実施態様においては、９５℃、１０秒での主収縮方向と直交する方向においての温湯収縮率が１０〜２５％であることを特徴とする。
【００１３】
本発明の好適な実施態様においては、１，３−ジオキソランによる溶剤接着性を有することを特徴とする。
【００１４】
本発明の好適な実施態様においては、集積包装用フィルムであることを特徴とする。
【発明の効果】
【００１５】
本発明の熱収縮性ポリエステル系フィルムによれば、輸送時、特に低温下での耐衝撃性に優れ、かつ収縮時の仕上がりもよく、充分な溶剤接着性を有している。
【００１６】
従って、集積用包装ラベル用、特に缶詰集積用の熱収縮性ポリエステル系フィルムとして好適である。
【発明を実施するための最良の形態】
【００１７】
以下、本発明の熱収縮性ポリエステル系フィルムの実施の形態を説明する。
【００１８】
本発明の熱収縮性ポリエステル系フィルムに用いるポリエステルは、典型的には、ポリエチレンテレフタレート、ポリエチレンナフタレートあるいはこれらのポリエステルに脂肪族の酸成分又は長鎖グリコール成分を共重合したポリエステルを示すことができる。
【００１９】
本発明では、前記ポリエステルを構成するテレフタル酸、ナフタレンジカルボン酸からなる酸成分以外にも、シュウ酸、マロン酸、コハク酸、アジピン酸、アゼライン酸、イソフタル酸、デカンジカルボン酸、ダイマー酸等の公知のジカルボン酸の１種又は２種以上を使用してもよく、また、ブタンジオールからなるジオール成分以下にもエチレングリコール、ネオペンチルグリコール、ヘキサメチレングリコール、１，４−シクロヘキサンジメタノール、ダイマー酸ジオール、テトラメチレングリコールエチレンオキサイド付加物等の公知のジオールの１種又は２種以上を使用してもよい。
【００２０】
また、振動試験に特に優れた熱収縮性ポリエステル系フィルムを得るためには、ネオペンチルグリコールをジオール成分の１種として用いることが好ましい。
【００２１】
さらに、熱収縮性ポリエステル系フィルムの易滑性を向上させるためには無機滑剤、有機滑剤を含有させたものが好ましい。また、必要に応じて安定剤、着色剤、酸化防止剤、消溶剤、静電防止剤等の添加剤を含有させたものであってもよい。
【００２２】
本発明の熱収縮性ポリエステル系フィルムは、振動試験において、横裂け不良発生率が２０％以下であることが必要である。好ましくは１０％以下である。横裂け不良発生率が２０％を越えるときは、実輸送において、フィルムに多数の裂けが発生するので好ましくない。
【００２３】
さらに、本発明では、屈折率Ｎｘ、Ｎｙが下式（１）および（２）を満足することが好ましい。
【００２４】
１．５６１＜Ｎｘ＜１．５６６ （１）
０．０４０＜Ｎｙ−Ｎｘ＜０．０７０ （２）
屈折率Ｎｘのさらに好ましい範囲は、1.562〜1.565である。また値（Ｎｙ−Ｎｘ）のさらに好ましい範囲は、0.050〜0.060である。屈折率Ｎｘの値が１．５６１未満である場合には、横裂けに対する強度が不足し、１．５６６を越える場合は、主収縮方向と直交する方向の収縮率が大きくなり、収縮仕上がり性が悪くなる。
【００２５】
さらに、値（Ｎｙ−Ｎｘ）が０．０４０未満である場合には、フィルム縦方向と横方向の収縮バランスが悪くなり、収縮むらが発生し、０．０７０を越える場合には横裂け不良率が悪化する。
【００２６】
本発明のフィルムは、９５℃、１０秒での主収縮方向の温湯収縮率が５０％以上であることが好ましい。さらに好ましくは５５％以上である。９５℃、１０秒での主収縮方向の温湯収縮率が５０％未満の場合には、収縮不足、収縮むらが起き易く仕上がりが悪くなる。
【００２７】
本発明のフィルムは、９５℃、１０秒での主収縮方向と直交する方向においての温湯収縮率が１０〜２５％であることが好ましい。さらに好ましくは１０〜２０％以上である。この温湯収縮率が１０％未満の場合には、横裂けに対する強度とのバランスがとれず、２５％を越えると収縮むらや飛び上がりが発生し、仕上がりが悪くなる。
【００２８】
さらに、本発明のフィルムは、１，３−ジオキソランによる溶剤接着性を有することが好ましい。
【００２９】
本発明の目的を達成するには、主収縮方向がフィルム横方向（幅方向）であるポリエステル系フィルムが実用的であるので以下主収縮方向が横方向である場合の製膜法の例を示すが、本発明は主収縮方向が縦方向である場合ももちろん含むものである、本発明では、ホッパードライヤー、パトルドライヤー等の乾燥機又は真空乾燥機を用いて乾燥したポリエステル原料を２００〜３００℃の温度で押し出し、急冷して未延伸フィルムを得る。主収縮方向が横方向の熱収縮性ポリエステル系フィルムを製造するためには、得られた未延伸フィルムを８０〜９５℃で１．１〜１．３倍縦延伸した後、７０〜８５℃で３〜５倍横延伸する方法が典型的であるが、適宜延伸条件を設定できることをはもちろんである。
【実施例】
【００３０】
以下、実施例により本発明をさらに具体的に説明するが、本発明はその要旨を越えない限リ、これらの実施例に限定されるものではい。
【００３１】
（１）熱収縮率フィルムを１０ｃｍ×１０ｃｍの正方形に裁断し、９５±０．５℃の温水中に無荷重状態で１０秒間浸漬処理して熱収縮させた後、フィルムの縦及び横方向の寸法を測定し、下式に従い熱収縮率を求めた。該熱岐縮率の大きい方向を主収縮方向とした。
【００３２】
熱収縮率＝｛（収縮前の長さ−収縮後の長さ）／収縮前の長さ｝×１００（％）
【００３３】
（２）屈折率Ａｂｂｅの屈折計を使用し、フィルムの縦、横、厚み方向の屈折率を測定した。
【００３４】
ただし、縦方向（主収縮方向）の屈折率をＮｘとし、横方向（主収縮方向と直交する方向）の屈折率をＮｙとする。
【００３５】
（３）溶剤接着性１，３−ジオキソランを用いてフィルムをチューブ状に接合加工し、該チューブ状体を加工時の流れ方向と直交方向に１５mm幅に切断してサンプルを取り、接合部分を上記方向に引っ張り剥離し、充分な剥離抵抗力が得られたものを溶剤接着性「○」とした。
【００３６】
（４）収縮仕上がり性協和電機社製のユニバーサルシュリンカー（型式：Ｋ２０００）を用い、市販の絞り缶（フリスキー社製フリスキー）に装着し、シュリンカー通過時間１５秒、（１ゾーン温度／２ゾーン温度）＝（１７０℃／１７０℃）で仕上がリ性を下記のように評価した。（ｎ＝１０）
Ｏ：外観欠点がないもの×：シワ、収縮不足があるもの
【００３７】
（５）振動試験図１に示すように、フィルムをチューブ状に接合加工したチューブ１を、直径７２mm、高さ５５mmの食用絞り缶を高さ方向に３缶集積した缶の集積体２（総重量６６０ｇ）に被せ、シュリンクトンネルで収縮装着後、図２に示すように、該集積体３を縦４５５mm、横２３０mm、高さ１６５mmの段ボール箱４に縦６列、横３列、計１８パックを入れ、封をした。
【００３８】
この段ボール梱包体４を、縦方向（矢印Ａ方向）に水平に、振動幅５０mm、振動速度１８０往復／分で３０分間振動させた後、フィルムの裂け具合いを目視にて評価した。
【００３９】
図３に示すように、缶５の円周上においてフィルム７に３０mm以上（図中の寸法Ｌ）の裂け疵６を生じたものを不良とし、１８パック中の不良パック数の割合を不良率（％）と定義し、不良率２０％以下を「○」、２０％を越える場合を「×」とした。
【００４０】
（６）実輸送試験前記「振動試験」の項に記載の段ボール梱包体４を３ケース陸送し、５４パック中の不良パック数の割合を不良率（％）と定義し、不良率２０％以下を「○」、２０％を越える場合を「×」とした。
【００４１】
なお、実施例、比較例に用いたポリエステルは以下のとおりである。
ポリエステルＡ：ポリエチレンテレフタレート（ＩＶ ０．７５）
ポリエステルＢ：エチレングリコール７０モル％、ネオペンチルグリコール３０モル％とテレフタル酸とからなるポリエステル（ＩＶ０．７２）
ポリエステルＣ：ポリブチレンテレフタレート（ＩＶ １．２０）
【００４２】
（実施例１）
表１に示すように、ポリエステルＡを３７重量％、ポリエステルＢを５３重量％、ポリエステルＣを１０重量％混合したポリエステルを２８０℃でＴダイから溶融押し出しし、チルロールで急冷して未延伸フィルムを得た。該未延伸フィルムを多連ロール式縦型延伸機（ロール温度８０℃）で１．１倍縦延伸した後、テンターでフィルム温度７３℃で横方向に３．９倍延伸し、８２℃で１０秒間熱処理して厚み４５μｍの熱収縮性ポリエステル系フィルムを得た。
【００４３】
（実施例２〜４及び比較例１〜４）
表１に示すように、ポリエステルの配合割合、および延伸条件を変えたこと以外は、実施例１と同様にして厚み４５μｍの熱収縮性ポリエステル系フィルムを得た。
【００４４】
実施例１〜４及び比較例１〜４で得られたフィルムの評価結果を表１に合わせて示す。
【００４５】
【表１】
2008239999.tif 000002
【００４６】
表１から明らかなように、実施例１〜４で得られた熱収縮性ポリエステル系フィルムはいずれも良好な収縮仕上がり（収縮不足、シワ、歪み等の欠点がない）を示し、溶剤接着性を示し、振動試験での耐衝撃性および実輸送での耐衝撃性において良好であった。
【００４７】
このように本発明の熱収縮性ポリエステル系フィルムは、高品質で実用性が高く、特に低温下で使用される缶詰集積のラベル用として好適である。
【００４８】
一方、比較例１〜４で得られた熱収縮性ポリエステル系フィルムは、耐衝撃性に劣っていた。このように比較例の熱収縮性ポリエステル系フィルムはいずれも品質が劣り、実用性が低いものであった。
【産業上の利用可能性】
【００４９】
本発明の熱収縮性ポリエステル系フィルムによれば、輸送時、特に低温下での耐衝撃性に優れ、かつ収縮時の仕上がりもよく、充分な溶剤接着性を有している。
【００５０】
従って、集積用包装ラベル用、特に缶詰集積用の熱収縮性ポリエステル系フィルムとして好適である。
【図面の簡単な説明】
【００５１】
【図１】熱収縮性ポリエステル系フィルムの振動試験の説明図である。
【図２】熱収縮性ポリエステル系フィルムの振動試験の説明図である。
【図３】缶の円周上においてフィルムに裂け疵が生じた場合の説明図である。
【符号の説明】
【００５２】
１ チューブ
２ 缶の集積体
３ 集積体
４ 段ボール梱包体
５ 缶
６ 裂け疵
７ フィルム
【図１】
2008239999.tif 000003
【図２】
2008239999.tif 000004
【図３】
2008239999.tif 000005